【手続補正書】
【提出日】平成19年5月10日(2007.5.10)
【手続補正１】
【補正対象書類名】明細書
【補正対象項目名】００１７
【補正方法】変更
【補正の内容】
【００１７】
【発明の実施の形態】
図１は、本願発明の一実施形態である液状インク記録用光沢紙の断面図解図である。この液状インク記録用光沢紙１０は、上質紙または合成樹脂フィルム／シートなどからなる支持材たる基材１２の一方主面（表面）に、油性または水性のインクジェットインクを受理する中間層たるインク受理層１４が形成され、インク受理層１４の基材１２側主面とは反対側主面（表面）には、被ゲル化剤層が形成され、被ゲル化剤層のインク受理層１４側主面とは反対側主面（表面）には、最外表面に位置する光沢層１６が形成される。この場合、光沢層１６を形成するためのコーティング材料１６ａにゲル化剤が混入される。なお、被ゲル化剤層の代わりにゲル化剤層を設けてもよく、その場合にはコーティング材料１６ａに被ゲル化剤が混入される。さらに、被ゲル化剤層を形成せずに、インク受理層１４を形成するためのコーティング組成物１４´にはゲル化剤又は被ゲル化剤を含有させ、光沢層１６を形成するためのコーティング組成物１６ａには被ゲル化剤又はゲル化剤が含有させるようにしてもよい。ここでゲル化剤は被ゲル化剤をゲル化するものである。そして、ゲル化剤と被ゲル化剤とは協働してゲル化した薄膜状の層２０を光沢層１６とインク受理層１４との間に形成するものである。
この実施形態で用いられるゲル化剤と被ゲル化剤の組み合わせの例としては、ホウ酸やホウ砂等とポリビニルアルコール（ＰＶＡ）の組み合わせや、硫酸銅や蟻酸とカゼインの組み合わせや、カルシウム、バリウム、アルミニウム、銅、鉄などの金属塩とアルギン酸の組み合わせや、一価または多価金属イオン類（たとえば硫酸マグネシウム、硫酸銅、硫酸アルミニウム等）などの電解質とコロイダルシリカの組み合わせを用いることができる。
さらに、ゲル化剤として用いることのできるものとしては、例えば、ポリビニルアルコールと組み合わせて使用することにより速やかに架橋反応を起こすものとして、硼素化合物が挙げられる。硼素化合物としては、硼酸、硼酸塩（例、オルト硼酸塩、ＩｎＢＯ3、ＳｃＢＯ3、ＹＢＯ3、ＬａＢＯ3、Ｍｇ3（ＢＯ3）2、Ｃｏ3（ＢＯ3）2）、二硼酸塩（例、Ｍｇ2Ｂ2Ｏ5、Ｃｏ2Ｂ2Ｏ5）、メタ硼酸塩（例、ＬｉＢＯ2、Ｃａ（ＢＯ2）2、ＮａＢＯ2、ＫＢＯ2）、四硼酸塩（例、Ｎａ2Ｂ4Ｏ7、１０Ｈ2Ｏ）、五硼酸塩（例、ＫＢ5Ｏ8・４Ｈ2Ｏ、Ｃａ2Ｂ6Ｏ11、７Ｈ2Ｏ、ＣｓＢ5Ｏ5）等を挙げることができる。
また、その他のゲル化剤としては、グリオキザール、メラミン・ホルムアルデヒド（例、メチロールメラミン、アルキル化メチロールメラミン）、メチロール尿素、レゾール樹脂、ポリイソシアネート等を挙げることができる。ゲル化剤層または被ゲル化剤層は、ゲル化剤または被ゲル化剤を水及び／又は有機溶剤に溶解させて調整される。この溶液の濃度は、０．０５〜１０重量％が好ましく、特に０．１〜７重量％である。水と混合して、または単独で用いられる有機溶剤としては、例えば、メタノール、イソプロピルアルコール等のアルコール；メチルエチルケトン等のケトン；酢酸エチル等のエステル；トルエン等の芳香族溶剤；テトラヒドロフラン等のエーテル及びジクロロメタン等のハロゲン化溶剤等を挙げることができる。ゲル化剤液の塗布量は２〜４０ｇ／ｍ2程度であることが好ましい。
【手続補正２】
【補正対象書類名】明細書
【補正対象項目名】００４０
【補正方法】変更
【補正の内容】
【００４０】
以下、具体的な実施例を説明する。
（実施例１）
１．インク受理層
フィラーとして合成シリカを重量比で１００重量部、バインダとしてポリビニルアルコールを重量比で４０重量部、インク定着剤としてポリアミン誘導体を重量比で２５重量部、耐水化剤として尿素グリオキザール・アクリルアミド重合体を重量比で５重量部、混合してコーティング組成物１４´を形成した。このコーティング組成物１４´を基材１２としての上質紙上に１０ｇ／ｍ2（ＤＲＹ）塗設し、インク受理層１４を形成した。このインク受理層１４上にマイクロピペットで２マイクロリットルの液状インクを滴下したところ、インクが完全に吸収されるまでの時間は１５秒であった。
２．ゲル化剤層
上記１のインク受理層１４の上に４％ホウ酸水溶液をたとえば０．２４ｇ／ｍ2（ＤＲＹ）塗布し乾燥させることにより、薄いゲル化材層を形成した。
３．光沢層
コロイダルシリカ１００重量部と被ゲル化剤としてのＰＶＡ１０重量部を混合してコーティング組成物１６ａを調整し、上記２のゲル化剤層上に７ｇ／ｍ2（ＤＲＹ）塗布・乾燥させて塗設することにより、光沢層１６を形成し、光沢紙１０を完成させた。
この結果、液状インクの吸収速度の速いインク受理層１４の上に所望の光沢を有する光沢層１６を形成することができた。
【手続補正３】
【補正対象書類名】明細書
【補正対象項目名】００４１
【補正方法】変更
【補正の内容】
【００４１】
（実施例２）
１．インク受理層
インク受理層１４は、上述の実施例１と同様に形成した。
２．ゲル化剤層
上記１のインク受理層１４の上に０．５％硫酸銅水溶液をたとえば０．２４ｇ／ｍ2（ＤＲＹ）塗布し乾燥させることにより、薄いゲル化剤層を形成した。
３．光沢層
コロイダルシリカ１００重量部と被ゲル化剤としてのカゼイン１５重量部を混合してコーティング組成物１６ａを調整し、上記２のゲル化剤層上に７ｇ／ｍ2（ＤＲＹ）塗布・乾燥させて塗設することにより、光沢層１６を形成した。
この結果、液状インクの吸収速度の速いインク受理層１４の上に所望の光沢を有する光沢層１６を形成することができた。
【手続補正４】
【補正対象書類名】明細書
【補正対象項目名】００４２
【補正方法】変更
【補正の内容】
【００４２】
（実施例３）
１．インク受理層
インク受理層１４は、上述の実施例１と同様に形成した。
２．ゲル化剤層
上記１のインク受理層１４の上に１．０％水酸化カルシウム水溶液をたとえば０．２４ｇ／ｍ2（ＤＲＹ）塗布し乾燥させることにより、薄いゲル化剤層を形成した。
３．光沢層
コロイダルシリカ１００重量部と被ゲル化剤としてのアルギン酸１０重量部を混合してコーティング組成物１６ａを調整し、上記２のゲル化剤層上に７ｇ／ｍ2（ＤＲＹ）塗布・乾燥させて塗設することにより、光沢層１６を形成した。
この結果、液状インクの吸収速度の速いインク受理層１４の上に所望の光沢を有する光沢層１６を形成することができた。
【手続補正５】
【補正対象書類名】明細書
【補正対象項目名】００４３
【補正方法】変更
【補正の内容】
【００４３】
（比較例１）
ゲル化剤層を形成せずに上述の実施例１，２，３と同様の組成物を用いて光沢紙１０をそれぞれ形成したところ、光沢層形成用のコーティング組成物１６ａがインク受理層１４に浸透して吸収されてしまい、いずれも所望の光沢を得ることができなかった。
【手続補正６】
【補正対象書類名】明細書
【補正対象項目名】００４４
【補正方法】変更
【補正の内容】
【００４４】
（実施例４）
１．インク受理層
インク受理層１４は、上述の実施例１の組成に４％ホウ酸水溶液を混合して調整した液を基材１２としての上質紙上に１０ｇ／ｍ2（ＤＲＹ）塗布し乾燥させることにより形成した。
２．光沢層
コロイダルシリカ１００重量部と被ゲル化剤としてのＰＶＡ１０重量部を混合してコーティング組成物１６ａを調整し、上記１のインク受理層１４上に７ｇ／ｍ2（ＤＲＹ）塗布・乾燥させて塗設することにより、光沢層１６を形成し、光沢紙１０を完成させた。
この結果、液状インクの吸収速度の速いインク受理層１４の上に所望の光沢を有する光沢層１６を形成することができた。
【手続補正７】
【補正対象書類名】明細書
【補正対象項目名】００４５
【補正方法】変更
【補正の内容】
【００４５】
（実施例５）
１．インク受理層
インク受理層１４は、上述の実施例１の組成に０．５％硫酸銅水溶液を混合して調整した液を基材１２としての上質紙上に１０ｇ／ｍ2（ＤＲＹ）塗布し乾燥させることにより形成した。
２．光沢層
コロイダルシリカ１００重量部と被ゲル化剤としてのカゼイン１５重量部を混合してコーティング組成物１６ａを調整し、上記１のインク受理層１４上に７ｇ／ｍ2（ＤＲＹ）塗布・乾燥させて塗設することにより、光沢層１６を形成した。
この結果、液状インクの吸収速度の速いインク受理層１４の上に所望の光沢を有する光沢層１６を形成することができた。
【手続補正８】
【補正対象書類名】明細書
【補正対象項目名】００４６
【補正方法】変更
【補正の内容】
【００４６】
（実施例６）
１．インク受理層
インク受理層１４は、上述の実施例１の組成に１．０％水酸化カルシウム水溶液を混合して調整した液を基材１２としての上質紙上に１０ｇ／ｍ2（ＤＲＹ）塗布し乾燥させることにより形成した。
２．光沢層
コロイダルシリカ１００重量部と被ゲル化剤としてのアルギン酸１０重量部を混合してコーティング組成物１６ａを調整し、上記１のインク受理層１４上に７ｇ／ｍ2（ＤＲＹ）塗布・乾燥させて塗設することにより、光沢層１６を形成した。
この結果、液状インクの吸収速度の速いインク受理層１４の上に所望の光沢を有する光沢層１６を形成することができた。
【手続補正９】
【補正対象書類名】明細書
【補正対象項目名】００４７
【補正方法】変更
【補正の内容】
【００４７】
（比較例２）
ゲル化剤および被ゲル化剤を含有させずに上述の実施例４，５，６と同様の組成物を用いて光沢紙１０をそれぞれ形成したところ、光沢層形成用のコーティング組成物１６ａがインク受理層１４に浸透して吸収されてしまい、いずれも所望の光沢を得ることができなかった。